"無酸素囲気中にて、撹拌しながら炭化される炭化装置にて炭化されたもみ殻炭を主成分とすることを特徴とする浄水材。前記もみ殻炭は、炭化される温度条件が、300°C~700°Cであることを特徴とする請求項1記載の浄水材。無酸素囲気中にて、撹拌しながら炭化される炭化装置にて炭化された桐炭を主成分とすることを特徴とする浄水材。前記桐炭は、炭化される温度条件が、300°C~700°Cであることを特徴とする請求項3記載の浄水材。無酸素囲気中にて、撹拌しながら炭化される炭化装置にて炭化された杉炭を主成分とすることを特徴とする浄水材。前記杉炭は、炭化される温度条件が、300°C~700°Cであることを特徴とする請求項5記載の浄水材。請求項1ないし6のいずれか1項記載の浄水材を、カートリッジに充填し、水道の蛇口の先端部に装着することを特徴とする浄水材の使用方法。請求項1ないし6のいずれか1項記載の浄水材を、カートリッジに充填し、ペットボトルの飲み口の先端部に装着することを特徴とする浄水材の使用方法。請求項1ないし6のいずれか1項記載の浄水材を、カートリッジに充填し、ドリップコーヒーのフイルタの前段に装着することを特徴とする浄水材の使用方法。もみ殻を、無酸素囲気中にて、撹拌しながら、300°C~700°Cの範囲の温度にて炭化し、炭化したもみ殻炭をカートリッジに充填することを特徴とする浄水材の製造方法。桐を、無酸素囲気中にて、撹拌しながら、300°C~700°Cの範囲の温度にて炭化し、炭化した桐炭をカートリッジに充填することを特徴とする浄水材の製造方法。杉を、無酸素囲気中にて、撹拌しながら、300°C~700°Cの範囲の温度にて炭化し、炭化した杉炭をカートリッジに充填することを特徴とする浄水材の製造方法。従来の浄水材に用いられる炭化物は、バッチ式の炭化炉によって炭化された炭化物であって、賦活工程などを行わなければ比表面積が小さいため、浄水効果が弱く、一定の浄水能力に留まっていた。また、賦活を行って活性炭とした場合には、浄水効果は高まるがコストも高く、利用範囲が限られていた。本発明の課題は、無酸素雰囲気で撹拌を加えながら炭化される炭化装置によって炭化されたもみ殻炭、あるいは桐炭、あるいは杉炭を使用した浄水効果の高い浄水材及びその使用方法、ならびにその製造方法を提供することである。本発明の浄水材に使用される、もみ殻炭、桐炭あるいは杉炭は、被炭化物を、無酸素雰囲気中で、攪拌しながら炭化される炭化装置にて炭化されたものであり、素材の天然構造を維持したまま炭化していることから、ミクロ孔からマクロ孔まで幅広く細孔が分布しており、活性炭と比較して吸着速度に優れていることを特徴とする。また、廃棄物を原料に低消費エネルギーで連続的に製造できることから、活性炭よりも安価に提供することができる。本発明の浄水材は、カートリッジに充填し、容器に浸漬、または水道の蛇口の先端部、またはペットボトルの飲み口の先端部、またはろ過フィルター、あるいはドリップコーヒーのフイルタの前段に装着する用途にて使用される。請求項1に係る発明は、無酸素囲気中にて、撹拌しながら炭化される炭化装置にて炭化されたもみ殻炭を主成分とすることを特徴とする浄水材である。請求項2に係る発明は、前記もみ殻炭は、炭化される温度条件が、300°C~700°Cであることを特徴とする請求項1記載の浄水材である。請求項3に係る発明は、無酸素囲気中にて、撹拌しながら炭化される炭化装置にて炭化された桐炭を主成分とすることを特徴とする浄水材である。請求項4に係る発明は、前記桐炭が、炭化される温度条件が、300°C~700°Cであることを特徴とする請求項3記載の浄水材である。請求項5に係る発明は、無酸素囲気中にて、撹拌しながら炭化される炭化装置にて炭化された杉炭を主成分とすることを特徴とする浄水材である。請求項6に係る発明は、前記杉炭が、炭化される温度条件が、300°C~700°Cであることを特徴とする請求項5記載の浄水材。請求項7に係る発明は、請求項1ないし6のいずれか1項記載の浄水材を、カートリッジに充填し、水道の蛇口の先端部に装着することを特徴とする浄水材の使用方法である。請求項8に係る発明は、請求項1ないし6のいずれか1項記載の浄水材を、カートリッジに充填し、ペットボトルの飲み口の先端部に装着することを特徴とする浄水材の使用方法。請求項9に係る発明は、請求項1ないし6のいずれか1項記載の浄水材を、カートリッジに充填し、ドリップコーヒーのフイルタの前段に装着することを特徴とする浄水材の使用方法である。請求項10に係る発明は、もみ殻を、無酸素囲気中にて、撹拌しながら、300°C~700°Cの範囲の温度にて炭化し、炭化したもみ殻炭をカートリッジに充填することを特徴とする浄水材の製造方法である。請求項11に係る発明は、桐を、無酸素囲気中にて、撹拌しながら、300°C~700°Cの範囲の温度にて炭化し、炭化した桐炭をカートリッジに充填することを特徴とする浄水材の製造方法である。請求項12に係る発明は、杉を、無酸素囲気中にて、撹拌しながら、300°C~700°Cの範囲の温度にて炭化し、炭化した杉炭をカートリッジに充填することを特徴とする浄水材の製造方法である。請求項1、2、3,4,5,6に係る浄水材によれば、無酸素囲気中にて、撹拌しながら炭化される炭化される炭化装置によって炭化された浄水効果の高いもみ殻炭、桐炭、杉炭を得ることができる。請求項7,8、9に係る浄水材の使用方法によれば、無酸素囲気中にて、撹拌しながら炭化することによって得られる、浄水効果の高いもみ殻炭、桐炭、杉炭を利用することができる。請求項10、11、12に係る浄水材の製造方法によれば、無酸素囲気中にて、撹拌しながら炭化することによって、浄水効果の高いもみ殻炭、桐炭、杉炭を製造することができる。本発明によれば、無酸素雰囲気で撹拌を加えながら炭化される炭化装置によって炭化されたもみ殻炭、あるいは桐炭、あるいは杉炭を使用した浄水効果の高い浄水材及びその使用方法、ならびにその製造方法を提供することができる。本発明の浄水材に使用される炭化物である、もみ殻炭、あるいは桐炭、または杉炭は、無酸素囲気中にて、撹拌しながら炭化される炭化装置にて炭化されることを特徴としている。使用する炭化装置としては、被炭化物が、無酸素雰囲気中にて炭化される炭化装置であれば、その形式は問わない。炭化装置の一例としては、図7に本発明のもみ殻、あるいは桐、または杉を炭化するための、炭化装置の1例の構成図を示した。図7に示すように、本発明で使用される炭化装置還元炭化処理装置は、内部に螺旋羽と攪拌羽1を配置した回転する一つのキルン2と、この一つのキルン2の内部に投入された廃棄物を含む有機物等を無酸素雰囲気の還元状態で間接加熱しつつ有機物等に蓄熱して一つのキルン2の内部全体に熱を供給する燃焼室3と、燃焼室3内に臨むバーナー等の加熱源4と、キルン2の内部に投入された有機物等に含まれる水分を燃焼室3の間接加熱によって蒸発させるようにキルン2の内部にエリア設定された乾燥部2aと、乾燥部2aで乾燥処理された有機物等を間接加熱分解させることで炭化させるようにキルン2の内部にエリア設定された炭化部2bと、を備えている。本装置は還元滅菌炭化加工機SUMIX株式会社ガイア環境技術研究所製と称し、本装置によって製造される炭化物を以後SUMIX炭と称する。もみ殻炭に関しては、SUMIXもみ殻炭と称し、桐炭に関しては、SUMIX桐炭と称し、杉炭に関しては、SUMIX杉炭と称する。図1は、本発明の浄水材であるもみ殻炭300°Cで炭化のSEM写真である。図2は、本発明の浄水材であるもみ殻炭400°Cで炭化のSEM写真である。図3は、本発明の浄水材であるもみ殻炭500°Cで炭化のSEM写真である。図4は、本発明の浄水材であるもみ殻炭600°Cで炭化のSEM写真である。図5は、本発明の浄水材である桐炭500°Cで炭化のSEM写真である。図6は、本発明の浄水材である杉炭500°Cで炭化のSEM写真である。SUMIX炭は、素材の天然構造を維持したままで、高純度の炭素固定がなされており、且つ一部ガス賦活がなされているため、ミクロ孔からマクロ孔まで幅広く分布している。これは主にミクロ孔が発達した活性炭と比較して、吸着速度において優れた特徴を有する。また、活性炭よりもずっと安価であるため、大量使用するのにも適している。このようなSUMIX炭の特徴は、使い捨ての簡易浄水利用に好適である。例えば、ボトルにおける浄水利用の他、ペットボトルに装着したり、ドリップコーヒーのフイルター前段に装着したりする用途がある。本発明の浄水材の実施例、使用方法について、以下説明する。実施例1図8は、本発明の浄水材を水道水の浄水に用いた使用方法の図である。図8にて、浄水器100は、カートリッジ21A内に、SUMIX炭1が充填されており、水道の蛇口51から導入部41を介して、前記浄水器100の入り口に接続され、浄水器100からの出口には、排出口31が配置されている。ここで、SUMIX炭1は、0024~0026にて説明した、もみ殻炭、あるいは桐炭、または杉炭のいずれかが用いられる。実施例2図9は、本発明の浄水材をペットボトル内飲料水の浄水に用いた使用方法の図である。図9にて、浄水器200は、カートリッジ21B内に、SUMIX炭1が充填されており、浄水器200の一方の側は、ペットボトル71の飲み口に固定されている。61は、排出口であり、ペットボトル71を傾けることによって、浄水された飲み物が、供給される。ここで、SUMIX炭1は、0024~0026にて説明した、もみ殻炭、あるいは桐炭、または杉炭のいずれかが用いられる。実施例3図10は、本発明の浄水材をドリップコーヒーのフイルター前段装着した使用方法の図である。図10にて、浄水器300は、ドリップコーヒーのフイルター81の上部にて、仮固定されており、浄水器300は、カートリッジ21C内に、SUMIX炭1が充填されており、上から注がれたお湯を、浄水し、ドリップコーヒーのフイルター81に注がれる。なお、浄水器300は、1回ごとに、使い捨てとすることが好ましい。ここで、SUMIX炭1は、0024~0026にて説明した、もみ殻炭、あるいは桐炭、または杉炭のいずれかが用いられる。なお、SUMIX炭を、直接、ドリップコーヒーのフイルターに入れても、浄水効果が確認された。以下説明する。SUMIX炭:SUMIX桐炭炭化温度:500°C、10gサンプル水:熊谷市水道水北部浄水場→全硬度:156mg/L200mL測定:ポータブル吸光光度計pHotoFlex前記SUMIX炭を市販のコーヒーのフイルターに10g入れ、その上からサンプル水を自然通水し、ろ過水の全硬度を測定した。ろ過前のサンプル水の全硬度が156mg/Lであった数値が、ろ過水は、88mg/Lへ低下した。参考として、厚生労働省によるおいしい水の目安値1985年調査は、全硬度10~100mg/Lである。"